FR 2510400 A1 19830204 FR 8212065 A 19820709 La présente invention concerne des compositions à base d'hydroxyde de calcium et des procédés d'utilisation de ces compositions sur les tissus dentaires aussi bien durs que mous. On a utilisé dans le domaine des travaux dentaires des mélanges caustiques d'hydroxyde de sodium depuis déjà le 19 e siècle pour former une matière obturante provisoire à l'intérieur d'une dent ou comme matière de revêtement d'une cavité dentaire On a utilisé des solutions concentrées d'hydroxyde de calcium en médecine pour traiter des blessures superficielles sur la peau et des brûlures des tissus cutanés Plus récemment,on a utilisé plusieurs formes d'hydroxyde de calcium pour des complications pathologiques spécifiques à l'intérieur de la dent dans le domaine de l'endodontie. Une étude de l'utilisation endodontique d'hydroxyde de calcium fait l'objet de l'article de Martin Crabb paru dans British Dental Journal de mai 1977 et intitulé "Calcium Hydroxide in Root Canal Therapy". D'une façon générale les emplois récents des compositions à base d'hy- droxyde de calcium, notamment de pâtes, ont été limités à la thérapie de la pulpe dentaire et des canaux dans les racines Par exemple, une matière de recouvrement de la cavité dentaire qui a obtenu un succès particulier est décrite dans le brevet US 3 047 408 Ce brevet décrit une composition dentaire particulièrement utilisée en qualité de cément dentaire La composition den- taire décrite dans ce brevet comprend essentiellement de l'hydroxyde de calcium dans un polyphénol, en combinaison avec un ester d'acide salicylique pour former un phénolate de calcium dans lequel est dispersé un excès d'hydroxyde de calcium. Plus récemment, on a introduit l'utilisation d'une composition d'hy- droxyde de calcium à prise rapide et résistant aux acides pour couronner la pulpe dentaire et pour revêtir les cavités Dans le brevet US 4 240 832 on a décrit une matière de ce genre Pour préparer la matière dentaire décrite dans ce dernier brevet, on fait réagir des dérivés phénoliques avec du formaldéhyde. Un autre exemple de thérapie endodontique comportant l'utilisation de l'hydroxyde de calcium est décrite dans Omaha District Dental Society Journal, page 226 (Manhart) L'article décrit un procédé d'obturation endodontiquequi utilise une pâte d'hydroxyde de calcium spécialement étudiée pour obturer le canal de la racine (oblitération). En outre, les études de Green, ainsi que de Green et McPhall, parues dans Journal of Peridontology, 1977, Octobre 48 ( 10),p 887-72 concernant le traitement des surfaces hypersensibles des racines rehaussent la valeur potentie le des compositions à base d'hydroxyde de calcium pour la thérapie endodontique. Pareillement, un procédé d'utilisation de l'oxyde de calcium et d'eau pour formerl'hydroxyde de calcium en qualité d'obturateur endodontique permanent est décrit par Donnelly et Harty dans The Journal of the British Endodontic Society ( 1979). Il est par conséquent évident que l'hydroxyde de calcium a fait l'objet d'études poussées en qualité d'agent éventuellement très précieux pour régler les problèmes endodontiques Cependant la technique antérieure ne pré- conise pas l'utilisation de l'hydroxyde de calcium dans la thérapie périodon- tique Un exemple d'une telle technique est donné dans "Dental Clinics" paru dans North America Journal d'octobre 1979, volume 23, p 691-703 (Frank) concernant les utilisationsd'hydroxyde de calcium dans l'art dentaire Comme il est stipulé dans cetarticle, l'expérience classique montre que les pâtes d'hydroxyde de calcium sont trop agressives pcurles tissus mous, gingivaux ou péridontiques En conséquence, il serait intéressant de trouver une matière à base d'hydroxyde de calcium dont la composition permettrait de contrôler les fortes propriétés alcalines de ce composé de manière à pouvoir l'utiliser en toute sécurité sur les tissus mous, gingivaux et périodontiques. Simultanément à la recherche d'une telle matière dentaire, on doit mettre au point des procédés correspondants d'utilisation d'une pâte d'hydroxyde de calcium pour traiter les tissus mous, les infections bactériennes et diverses autres complications dentaires Nulle part dans la littérature, ou dans les brevets cités en rapport avec les traitements dentaires, on ne mentionne de méthode de thérapie périodontique utilisant une forme contrôlée de pâte d'hy- droxyde de calcium La présente invention permet de satisfaireà ces exigences. Une composition "A" constituée d'hydroxyde de calcium, d'éthyltoluène- sulfonamide, de stéarate de zinc et d'oxyde de zinc constitue le véhicule alcalin d'un système à deux pâtes L'éthyltoluène-sulfonamide est unplastifiant Le stéarate de zinc est un agent d'émulsionnement L'hydroxyde de calcium con- tient les ions préhydroxyle qui établissent un environnement alcalin contri- buant à guérir les infections bactériennes et à désensibiliser la structure de la dent L'oxyde de zinc est une charge qui modère la réaction et donne à la combinaison la forme d'une pâte L'intervalle des proportions des ingrédients pour la composition "A" est comme suit: 50 à 54 % d'hydroxyde de calcium, 30 à 37 % d'éthyltoluène-sulfonamide, 9 à 10 % d'oxyde de zinc et 0,3 % de stéarate de zinc. Comme il a déjà été dit, le véhicule dans la composition est une matière d'importance cruciale Cette matière contient l'hydroxyde de-calcium au sein d'un milieu qu'on peut mettre en contact avec les tissus infectieux et qu'on peut laisser réagir avec une seconde composition pour libérer un excès stoechio- métrique d'ions hydroxyle Une seconde composition "B" contient un salicylate de méthyle liquide et un glycol Le salicylate de méthyle réagit avec le glycol suivant une réaction de transestérification pour former des esters nouveaux Ces esters réagissent avec la composition "A" pour former une masse homogène qui libère lentement des ions hydroxyle pour produire un effet alcalin doux dans la zone des tissus La composition "B" est essentiellement constituée de salicylate de méthyle (un ester d'acide salicylique) à raison d'environ 20 à 25 %, de 1,3-butylène-glycol aqueuxà raison de 20 à 25 % et d'une charge com- prenant du bioxyde de titane et du sulfate de calcium à raison de 50 à 75 %. Cette charge de bioxyde de titane-sulfate de calcium joue le rôle du modérateur de la réaction pour ralentir le durcissement. On pourrait également utiliser de la silice ou de la poudre de pierre ponce pour régler la vitesse de la réaction, en remplacement de la charge irdi- quée de bioxyde de titane et de sulfate de calcium. Quand on combine les deux compositions (A et B), la pâte résultante durcit rapidement de sorte qu'on introduit l'oxyde de zinc modérateur de la compositionA" pour ralentir le durcissement de la pâte finale. La combinaison idéale des deux pâtes est -1 partie de la composition "A" pour 2 parties de la composition "B" On remarquera cependant que le rap- port entre les deux pâtes pourrait etre modifié par l'utilisateur entre de larges limites sans s'écarter du cadre de l'invention Le temps approximatif du durcissement de la combinaison idéale des deux pâtes est d'environ 4 minutes. Dans la concentration idéale, la composition de pâte résultante permet d'incorporer par mélange environ le triple de la quantité d'hydroxyde de calcium qui réagit normalement avec l'ester salicylique On veut dire par là que la masse rigide provenant de ce mélange contient 3 fois plus d'ions hydroxyle que la quantité qui réagit normalement avec l'ester salicylique, ce qui a pour effet d'amener un excès d'ions hydroxyle dans l'environnement Meme dans ces conditions, l'hydroxyde de calcium reste sous contrôle étant donné que l'excès des ions hydroxyle est progressivement évacué vers l'environnement bactérien, dont l'état est en général acide En conséquence, ce procédé neutralise la zone affectée Les tissus mous, les tissus osseux o la structure de la dent peuvent alors réagir à l'environnement neutre résultant et rétablir une barrière naturelle à l'invasion bactérienne ou aux agents stimulants forts Etant donné que ce mécanisme physiologique se développe dans un milieu tamponné, les tissus mous ne sont pas cautérisés ou lésés Le mécanisme physiologique d'élévation du p H dans la zone des tissus infectés jusqu'à une valeur neutre permet la régénération des tissus. Des solutions plus concentrées d'hydroxyde de calcium peuvent être utilisées pour désensibiliser les régions cervicales des dents L'excs d'hy- droxyde de calcium établit une barrière alcaline à la surface des dents en un temps aussi bref de 5 minutes Cette barrière persiste pendant une durée pou- vant atteindre 3 mois en maintenant ainsi un p H neutre De ce fait, la structure des dents peut établir sa propre barrière naturelle à l'intérieur du cément, contre les changements de température et de pression. On peut également préparer une troisième composition pour utilisation sur des dents hypersensibles ou pour le traitement endodontique des dents. On prépare cette composition en combinant 2 parties d'oxyde de calcium avec 1 partie d'oxyde de zinc, en mélangeant ensuite avec 4 parties d'éthylène- glycol et 1 partie d'eau Cette composition "C" peut être utilisée conjointe- ment avec les compositions "A" et "B" à titre d'agent de désensibilisation des dents en appliquant une pellicule de la matière désensibilisante "C" autour de la zone cervicale hypersensible de la dent (jonction dentino-émail ou surface de la racine) et en recouvrant ensuite la pellicule avec le système des deux pâtes "A" et "B" La masse dure ainsi obtenue maintient la matière "C" en place afin de concentrer l'effet de la solution alcaline dans la zone sensible de la dent. Une autre technique consiste à appliquer une dispersion aqueuse ou une solution dans un solvant organique d'hydroxyde de calcium sous forme d'une pellicule sur la zone sensible de la dent et ensuite à recouvrir cette zone avec le système à deux pâtes d'hydroxyde de calcium, plus rigide On laisse cette matière sur la dent pendant 4 à 5 minutes ou bien pendant meme plusieurs jours pour ainsi éliminer l'hypersensibilité On pourrait aussi utiliser la composition "C" comme un médicament endodontique que l'on intro- duit dans les canaux de la racine de la dent, puis on obture avec un cément provisoire et on laisse reposer la dent infectée ou porteur d'abcès pendant la période de traitement qui précède l'obturation endodontique. En règle générale, les pâtes d'hydroxyde de calcium et les procédés d'utilisation de ces pâtes permettent d'établir un équilibre physiologique dans lequel les tissus mous peuvent agir en établissant une barrière hautement insoluble qui est légèrement alcaline Quand cette barrière est maintenue pendant une durée notable selon le type et l'état initial des tissus, ces tissus vont agir de façon favorable A mesure que les ions hydroxyle sont progressivement évacués de la masse solidifiée ou de la pellicule sur la dent, l'effet neutralisant stabilise et réduit la dégénération des tissus par suite d'une invasion bactérienne. En outre on peut préparer de nombreux produits d'usage pratique avec la pâte d'hydroxyde de calcium a deux composants Par exemple, on peut pré- parer un agent de polissage dentaire en combinant "C" et la pierre ponce Ce mélange stimule les tissus gingivaux mous et contribue à la guérison des zones gingivales irritées De même, on peut préparer une pâte dentifrice thérapeutique encombinant la matière "A" et une version modifiée de la matière "B'1 pour former une pâte unique Dans un tel cas, la matière "B" doit être modifiée pour contenir environ 19,6 % de salicylate de méthyle, 78,4 % de 1,3-butylène-glycol et 2 % de gomme La composition finale comprend alors 49 % de la matière "A" et 51 % de la matière "B" Parmi les avantages parti- culiers de cette pâte on peut citer les effets de désensibilisation et les effets antiseptiques sur les dents et les gencives. On peut également réaliser des pansements chirurgicaux utilisables après extraction; pour préparer ces pansementson dispose de deux techniques différentes: la première consiste à combiner "C" avec le baume du Pérou ce qui permet d'obtenir un pansement désensibilisant et antiseptique; la seconde technique consiste à mélanger "A" et "B" (dans un rapport de 1:2) pour obtenir une pâte unique qu'on peut combiner également avec le baume du Pérou afin d'obtenir un pansement chirurgical efficace. On peut également utiliser le système à deux pâtes d'hydroxyde de calcium pour préparer des céments et des obturants variés Par exemple, on peut préparer un obturant pour le canal de la racine qui est visible à la radiographie à partir d'un mélange de "A" et "B" dans un rapport approximatif de 1:2 Cependant dans ce dernier cas la matière "B" doit contenir 10 à 15 % de sulfate de baryum. On pourrait également utiliser le système à deux pâtes comme un cément pour les couronnes et les bridges La quantité d'oxyde de zinc dans une telle préparation peut être modifiée pour régler le temps de prise du cément En raison des propriétés alcalines de cette matière, la solubilité du cément reste faible. On voit donc qu'on peut utiliser des combinaisons variées des pâtes en qualité de composants essentiels pour d'autres produits utiles Par exemple, on pourrait préparer des bourres dentaires spécialement traitées en imprégnant une matière de bourre non traitée avec la substance "C" On pourrait de la même façon préparer une matière spécialement traitée pour sutures On pourrait préparer un bain de bouche antiseptique thérapeutique avec un mélange de à 75 % d'eau, 0,1 % d'un agent d'aromatisation et de 25 à 30 % de la matière "C" On pourrait préparer des revêtements temporaires pour donner aux tissus une couleur saine en utilisant une combinaison de 80 % d'un agent de conditionnement de tissus édentuleux, c'est-à-dire un produit bien connu des spécialistes et 20 % de la matière "C" Un tel agent de conditionnement des tissus est fabriqué par Caulk Co sous la marque déposée "TissueComfort". Un autre produit est "Coe-Comfort" fabriqué par Coe Laboratories, Inc Un autre procédé de fabrication d'un revêtement temporaire efficace à pose immédiate comporte l'emploi d'une combinaison de "A" et "B" dans un rapport de 3:1 La pâte combinée résultante peut être alors utilisée isolément ou en combinaison avec un agent de conditionnement des tissus dans un rapport de 1:10. D'autres emplois du système d'hydroxyde de calcium comprennent une pâte gingivale thérapeutique comprenant un mélange de "B" et "A" dans un rap- port de 2:1 Cependant dans ce cas on modifie le produit "A" en incorporant 58,4 % d'hydroxyde de calcium, 41,3 % d'6thyltoluène- sulfonamide et 0,3 % de stéarate de zinc. On peut préparer une crème dentaire sédative en combinant en une pâte unique les ingrédients "A" et "B" dans un rapport approximatif de 3:1. On peut former une pâte colorante p 6 riodontique en combinant les composants "A" et "B" dans un rapport approximatif de 1:2 Cependant dans ce cas, on ajoute initialement au composant "B" une quantité variable d'un agent colorant bactérien bien connu des spécialistes. Finalement on pourrait préparer des pâtes prophylactiques antiseptiques en utilisant des mélanges de "A" et "B" La première pâte contient un mélange de "A" et "B" dans un rapport approximatif de 1:2 Dans ce cas la matière "B" est modifiée en remplaçant les 50 à 75 % de la charge de bioxyde de titane et sulfate de calcium par la même proportion de silice ou de poudre de pierre ponce La seconde pâte est préparée de la même façon que la première à une exception près En effet la matière "B" contient alors 25 à 35 % de salicylate de méthyle et 50 à 75 % de silice ou de poudre de pierre ponce (on supprime le 1,3-butylène-glycol) Ce second type de pâte développe des conditions d'une plus grande alcalinité en raison de la quantité plus importante de salicylate de méthyle dont on dispose pour former des esters qui réagissent avec l'hydroxy- de de calcium lorsqu'on combine les deux pâtes. Il va de soi qu'on peut apporter divers modifications, notamment con- cernant les composants, les proportions et les stades opératoires aux modes de réalisation qui ont été décrits, sans sortir pour cela du cadre de l'invention. REVENDICATIONS 1 Préparation pour le traitement et/ou la prophylaxie des compli- cations dentaires, notamment pâte dentifrice, caractérisée en ce qu'elle comprend de l'hydroxyde de calcium, de l'éthyltoluène-sulfonamide, de l'oxyde de zinc et du stéarate de zinc, en combinaison avec du salicylate de méthyle, le 1,3 butylène-glycol et une gomme. 2 Préparation selon la revendication 1, caractérisée en ce qu'elle est constituée essentiellement de deux pâtes, la première comprenant 50 à 54 % d'hydroxyde de calcium, 30 à 37 % d'éthyltoluène-sulfonamide, 9 à 10 % d'oxyde de zinc et 0,3 % de stéarate de zinc, alors que la seconde pâte comprend essentiellement 19,6 % de salicylate de méthyle, 78,4 % de 1,3-butylène- glycol et 2 % de gomme pour obtenir finalement une pâte unique comprenant 49 % de la première pâte et 51 % de la seconde pâte. 3 Préparation pour le traitement et/ou la prophylaxie des compli- cations dentaires, notamment pansement chirurgical de post-extraction, carac- térisée en ce qu'elle comprend de l'hydroxyde de calcium, de l'éthyltoluène- sulfonamide, de l'oxyde de zinc et du stéarate de zinc en combinaison avec du salicylate de méthyle, du 1,3-butylène-glycol, une charge de bioxyde de titane et de sulfate de clacium et du baume du Pérou. 4 Préparation selon la revendication 3, caractérisée en ce qu'elle comprend une combinaison de deux pâtes dans un rapport respectif de 1:2, la première pâte comprenant essentiellement 50 à 54 % d'hydroxyde de calcium, a 37 % d'éthyltoluène-sulfonamide à titre de plastifiant, 9 à 10 % d'oxyde de zinc et 0,3 % de stéarate de zinc alors que la seconde pâte comprend essen- tiellement de 20 à 25 % de salicylate de méthyle, 20 à 25 % de 1-3butylène- glycol aqueux, 50 à 57 % d'une charge de bioxyde de titane et de sulfate de calcium et une quantité variable de baume du Pérou. Préparation pour le traitement et/ou la prophylaxie des compli- cations dentaires, notamment agent pour l'obturation des canaux de racines visible à la radiographie, caractérisée en ce qu'elle comprend de l'hydroxyde de calcium, de l'éthyltoluène-sulfonamide, de I'oxyde de zinc et du stéarate de zinc, en combinaison avec le 1,3-butylène-glycol, le salicylate de méthyle, une charge de bioxyde de titane et du sulfate de baryum. 6 Préparation selon la revendication 5, caractérisée en ce qu'elle comprend une combinaison de deux pâtes dans un rapport de 1:2, la première pâte comprenant essentiellement 50 à 54 % d'hydroxyde de calcium, 30 à 37 % d'éthyltoluène-sulfonamide à titre de plastifiant, 9 à 10 % d'oxyde de zinc et 0,3 % de stéarate de zinc, alors que la seconde pâte comprend essentielle- ment 20 à 25 % de 1,3-butylène-glycol aqueux, 20 à 25 % de salicylate de mé- thyle, 50 à 75 % d'une charge de bioxyde de titane et de sulfate de calcium et 10 à 15 % de sulfate de baryum. 7 Préparation pour le traitement et/ou la prophylaxie des compli- cations dentaires, notamment pâte gingivale thérapeutique caractérisée en ce qu'elle comprend de l'hydroxyde de calcium de l'éthyltoluènesulfonamide et du stéarate de zinc, en combinaison avec du salicylate de méthyle, du 1,3-butylène-glycol et une charge de bioxyde de titane et de sulfate de calcium. 8 Préparation selon la revendication 7, caractérisée en ce qu'elle est constituée d'une combinaison de deux pâtes dans un rapport de 1:2, la première pâte comprenant essentiellement 58,4 % d'hydroxyde de calcium, 41,3 % d'éthyltoluène-sulfonamide et 0,3 % de stéarate de zinc, en combinaison avec une seconde pâte comprenant essentiellement 20 à 25 % de salicylate de méthyle, à 25 % de 1,3-butylène-glycol aqueux et 50 à 75 % d'une charge de bioxyde de titane et sulfate de calcium. 9 Préparation pour le traitement et/ou la prophylaxie des compli- cations dentaires, notamment revêtement dentaire provisoire, caractérisé en ce qu'elle comprend un agent de conditionnement des tissus, du salicylate de méthyle, du 1,3-butylène-glycol et une charge de bioxyde de titane et de sulfate de calcium en combinaison avec de l'hydroxyde de calcium, de l'éthyl- toluène-sulfonamide, de l'oxyde de zinc et du stearate de zinc. Préparation pour donner aux tissus une couleur saine selon la revendication 9, caractérisée en ce qu'elle est constituée d'un agent de con- ditionnement de tissus et d'une combinaison de deux pâtes dans un rapport de 1:3, la première pâte comprenant essentiellement 20 à 25 % de salicylate de méthyle, 20 à 25 % de 1,3-butylène-glycol aqueux et 50 à 75 % d'une charge de bioxyde de titane et de sulfate de calcium, en combinaison avec une seconde pâte qui comprend essentiellement 50 a 54 % d'hydroxyde de calcium, 30 à 37 % d'éthyltoluène-sulfonamide, 9 à 10 % d'oxyde de zinc et 0,3 % de stéarate de zinc pour obtenir finalement une seule pâte qu'on combine avec l'agent de conditionnement des tissus dans un rapport de 1:10. 11 Préparation pour le traitement et/ou la prophylaxie des compli- cations dentaires, notamment crème dentaire sédative, caractérisée en ce qu'elle comprend de l'hydroxyde de calcium, de l'éthyltoluène-sulfonamide, de l'oxyde de zinc et du stéarate de zinc, en combinaison avec du salicylate de méthyle, du 1,3-butylène-glycol et d'une charge de bioxyde de titane et sul- fate de calcium. 12 Préparation selon la revendication 11, caractérisée en ce qu'elle comprend une combinaison de deux pâtes dans un rapport 3:1, la première pâte comprenant essentiellement 50 à 54 % d'hydroxyde de calcium, 30 à 37 % d'éthyltoluène-sulfonamide, 9 à 10 % d'oxyde de zinc et 0,3 % de stéarate de zinc, alors que la seconde pâte comprend essentiellement 20 à 25 % de salicylate de méthyle, 20 à 25 % de 1,3-butylène-glyool aqueux et 50 à 75 % d'une charge de bioxyde de titane et de sulfate de calcium. 13 Préparation pour le traitement et/ou la prophylaxie des compli- cations dentaires, notamment pâte colorante périodontique, caractérisée en ce qu'elle comprend de l'hydroxyde de calcium, de l'éthyltoluènesulfonamide, de l'oxyde de zinc et du stearate de zinc, en combinaison avec du salicylate de méthyle, du 1,3-butylène-glycol, une charge de bioxyde de titane et de sulfate de calcium et un agent colorant bactérien. 14 Préparation selon la revendication 13, caractérisée en ce qu'elle comprend une combinaison de deux pâtes dans un rapport de 1:2, la première pâte comprenant essentiellement 50 à 54 % d'hydroxyde de calcium, 30 à 37 % d'éthyltoluène-sulfonamide, 9 à 10 % d'oxyde de zinc, et 0,3 % de stéarate de zinc, en combinaison avec une seconde pâte comprenant essentiellement 20 à 25 % de 1,3-butylène-glycol, 20 à 25 % de salicylate de méthyle, 50 -à 75 % d'une charge de bioxyde de titane et de sulfate de calcium et une quantité variable d'un agent colorant bactérien. Préparation pour le traitement et/ou la prophylaxie des compli- cations dentaires, notamment pâte dentaire prophylactique, caractérisée en ce qu'elle comprend de l'hydroxyde de calcium, de l'éthyltoluènesulfonamide, de l'oxyde de zinc et du stéarate de zinc en combinaison avec du salicylate de méthyle, du 1,3 butylène-glycol et de la silice. 16 Préparation selon la revendication 15, caractérisée en ce qu'elle comprend une combinaison de deux pâtes dans un rapport de 1: 2, la première p âte comprenant essentiellement 50 à 54 % d'hydroxyde de calcium, 30 à 37 % d'éthyltoluène-sulfonamide, 9 à 10 % d'oxyde de zinc et 0,3 % de stéarate de zinc, alors que la seconde pâte comprend essentiellement 20 à 25 % de salicy- late de méthyle, 20 à 25 % de 1,3-butylène-glycol et 50 à 75 % de silice ou de poudre de pierre ponce. 17 Préparation pour le traitement et/ou la prophylaxie des compli- cations dentaires, notamment pâte dentaire prophylactique, caractérisée en ce qu'elle comprend de l'hydroxyde de calcium, de l'éthyltoluènesulfonamide, de l'oxyde de zinc et du stéarate de zinc, en combinaison avec du salicylate de méthyle et de la silice. 18 Préparation selon la revendication 17, caractérisée en ce qu'elle comprend une combinaison de deux pâtes dans un rapport de 1:2, la première pâte comprenant essentiellement 50 à 54 % d'hydroxyde de calcium, 30 à 37 % d'éthyltoluène-sulfonamide, 9 à 10 % d'oxyde de zinc et 0,3 % de stéarate de zinc, alors que la seconde pâte comprend essentiellement 25 à 35 % de salicy- late de méthyle et 50 à 75 % de silice ou de poudre de pierre ponce.